ЗАЩИТНОЕ УСТРОЙСТВО, КРЕПЛЕНИЕ ОТКОСА, А ТАКЖЕ ПРИМЕНЕНИЕ И СПОСОБ ИЗГОТОВЛЕНИЯ ЗАЩИТНОГО УСТРОЙСТВА
PROTECTIVE APPARATUS, SLOPE MOUNT, AS WELL AS APPLICATION AND METHOD FOR MANUFACTURING THE PROTECTIVE APPARATUS

Изобретение относится к геотекстилю по пункту 1 формулы изобретения, к защитному устройству по пункту 16 формулы изобретения, к креплению откоса по пункту 22 формулы изобретения, а также к применению защитного устройства по пункту 23 формулы изобретения, и к способу изготовления защитного устройства по пункту 24 формулы изобретения.
Предлагаемый в изобретении геотекстиль, предназначен, по меньшей мере, для плоскостного расстилания на подлежащей защите земной поверхности и выполнен, за исключением проволочных нитей проволочной сетки, из множества соединенных друг с другом с силовым замыканием и/или неразъемным образом химических волокон, которые размещены таким образом, что они образуют трехмерное структурирование, причем, по меньшей мере, большинство химических волокон являются, по меньшей мере, большей частью биоразлагаемыми, причем химические волокна являются полимерными волокнами и образуют трехмерный нетканый материал с неупорядоченной структурой и с полостями между большей частью химических волокон.
Предлагаемое в изобретении защитное устройство содержит предлагаемый в изобретении геотекстиль и проволочное плетение, выполненное с возможностью его сворачивания в рулон вместе с нетканым материалом с неупорядоченной структурой.
Цель изобретения состоит, прежде всего, в предоставлении соответствующего родовому понятию устройства с выгодными характеристиками устойчивости к атмосферным воздействиям. Цель согласно изобретению достигнута посредством признаков п.п. 1, а также п.п. 22-24 формулы изобретения, в то время как выгодные варианты осуществления и модификации изобретения могут быть почерпнуты в зависимых пунктах формулы изобретения.
Как указано выше, по меньшей мере, большинство химических волокон являются, по меньшей мере, большей частью биоразлагаемыми. За счет этого обеспечено достижение, прежде всего, выгодных характеристик устойчивости к атмосферным воздействиям. Выгодным образом, защитное устройство может быть разрушено под воздействием атмосферных условий без остатков, прежде всего без пластиковых остатков, прежде всего макро-, микро- и/или наноостатков пластика, и/или без остатков (тяжелых) металлов. За счет этого, выгодным образом, обеспечена возможность достижения хорошо удовлетворяющего экологическим требованиям качества, вследствие чего, выгодным образом, обеспечено достижение особо хорошей пригодности для применения в экологически чувствительных регионах. Кроме того, выгодным образом, обеспечена возможность высокой биосовместимости, прежде всего, с окружающей защитное устройство растительностью и/или фауной. Например, повреждение живых существ инкорпорированными в нем волокнами защитного устройства может быть, выгодным образом, поддержано на незначительном уровне. Прежде всего, принадлежащее к множеству химических волокон, по меньшей мере, большинство химических волокон являются, по меньшей мере, большей частью биоразлагаемыми.
Защитное устройство предусмотрено, прежде всего, для защиты от грунтовых оползней, прежде всего для крепления откосов и/или крепления склонов, например в подземном строительстве, в гидротехнике и/или в дорожном строительстве и/или, предпочтительно, в рамках геотехнических защитных строений. Прежде всего, защитное устройство предусмотрено для применения в рамках инженерно-биологических строительных проектов. Альтернативно или дополнительно, защитное устройство предусмотрено для облегчения и/или предоставления возможности первоначального и/или повторного озеленения участка земли, прежде всего, подверженного оползням участка земли. Прежде всего, защитное устройство, предпочтительно по меньшей мере, большая часть химических волокон защитного устройства предусмотрена для полного распада, прежде всего, разложения по истечении предварительно назначаемого, прежде всего, в зависимости от химического состава химических волокон, промежутка времени, например после одного, двух, трех или большего числа вегетативных периодов. Например, предусмотренное для быстрого повторного озеленения участка земли с помощью плодородного верхнего почвенного слоя защитное устройство имеет быстроразлагаемые химические волокна, которые, прежде всего, могут быть уже почти полностью подвергнуты распаду уже после одного или двух периодов роста. Альтернативно, например, предусмотренное для участка земли со скудными, бесплодными, например каменистыми или по существу крутоспадающими, землями защитное устройство может быть выполнено медленно разлагающимся, которое разлагается только после нескольких, например четырех, пяти, шести или большего числа, периодов роста. Выгодным образом, длительность разложения химических волокон может быть отрегулирована посредством регулирования химического состава волокнистого материала, прежде всего полимера или смеси полимеров, и/или может быть приведена к соответствию с ожидаемыми погодными условиями. Защитное устройство, прежде всего геотекстиль, выполнено, прежде всего, в виде мата для защиты склона и/или в виде мата для защиты от эрозии.
Под выражением о том, что защитное устройство, большей частью, выполнено из множества соединенных друг с другом с силовым замыканием и/или неразъемным образом химических волокон, следует понимать, прежде всего, что большая часть из числа всех отдельных частей защитного устройства, прежде всего, за исключением проволочных нитей проволочной сетки защитного устройства, представлена химическими волокнами. Под "большей частью" следует предпочтительно понимать, прежде всего, 51%, предпочтительно, 66% выгодным образом, 75%, наиболее предпочтительно, 85%, более предпочтительно, 95%, и особо предпочтительно 99%. Предпочтительно, защитное устройство, за исключением проволочной сетки, полностью выполнено из множества соединенных друг с другом с силовым замыканием и/или неразъемным образом химических волокон. Под "соединением неразъемным образом" следует понимать, прежде всего, то обстоятельство, что частицы вещества удерживаются посредством атомных или молекулярных сил, как например, при пайке, сварке, склеивании, сплавлении и/или вулканизации. Под "соединением с силовым замыканием" следует понимать, прежде всего, разъемное соединение, в котором удерживающая сила между двумя компонентами предпочтительно передается посредством геометрического захвата компонентов друг в друга и/или посредством силы трения между компонентами.
Под "химическим волокном" следует понимать, прежде всего, состоящее из макромолекул волокно, химическая основная часть и/или основной компонент которого представлены по меньшей мере одним произведенным химическим или полухимическим способом полимером с органическими группами и/или регенерируемой целлюлозой. Предпочтительно, химическое волокно является полимерным волокном, предпочтительно синтетическим волокном, и/или восстановленным (гидратцеллюлозным) волокном, предпочтительно вискозным волокном. Прежде всего, химическое волокно образует экструдированную мононить. Прежде всего, по сравнению с геотекстилями из натурального волокна, например джутовыми волокнами, камышовыми волокнами и/или волокнами кокосовой пальмы, способность к биоразложению, то есть скорость биологического, может быть, выгодным образом, отрегулирована посредством выбора химического состава биоразлагаемого химического волокна. Кроме того, посредством выбора химического состава биоразлагаемых химических волокон могут быть, выгодным образом, отрегулированы другие свойства материала, например растяжимость, прочность на разрыв, эластичность, деформируемость или тому подобное. Кроме того, химические волокна, выгодным образом, являются менее восприимчивыми к поражению плесневыми грибками, которые могут причинять ущерб озеленению. Выгодным образом, химические волокна имеют незначительную поглощающую способность для воды, что также уменьшает, прежде всего, опасность поражения плесневыми грибками. Прежде всего, химические волокна имеют, по меньшей мере, по существу идентичные поперечные сечения и/или поперечники. Альтернативно, химические волокна могут иметь изменяющиеся поперечные сечения и/или поперечники. Предпочтительно, химическое волокно из множества химических волокон имеет круглое поперечное сечение и/или поперечник по меньшей мере 0,1 мм, предпочтительно по меньшей мере 0,2 мм, выгодным образом по меньшей мере 0,3 мм, особо выгодным образом по меньшей мере 0,4 мм, более предпочтительно по меньшей мере 0,6 мм, и особо предпочтительно максимально 1,5 мм. Предпочтительно, поперечник биоразлагаемого химического волокна составляет 0,4 мм, Прежде всего, по меньшей мере, часть химических волокон выполнена в виде бесконечных волокон, предпочтительно все химические волокна выполнены в виде бесконечных волокон. Альтернативно или дополнительно, прежде всего, часть химических волокон выполнена в виде штапельных волокон, предпочтительно все химические волокна выполнены в виде штапельных волокон.
Под тем выражением, что химические волокна образуют "по существу трехмерное структурирование" следует понимать, прежде всего, что отдельные химические волокна из множества химических волокон направлены или могут быть направлены в различных, охватывающих все три направления в пространстве, направлениях и/или, что химические волокна имеют направленность, прежде всего, по меньшей мере, местами и/или участками в направлении, перпендикулярном плоскостному направлению расстилания защитного устройства. Прежде всего, защитное устройство может быть структурировано трехмерным образом. Прежде всего, защитное устройство является плоскостно расстилаемым и трехмерным текстилем. Предпочтительно, защитное устройство за счет трехмерного структурирования имеет протяженность перпендикулярно плоскостному направлению расстилания, прежде всего толщину, которая превышает средний поперечник химических волокон в 10 раз, предпочтительно в 15 раз, выгодным образом в 20 раз, особо выгодным образом в 30 раз, более предпочтительно в 50 раз, и особо предпочтительно менее чем в 500 раз. Прежде всего, трехмерное структурирование имеет полости. Прежде всего, защитное устройство не является светонепроницаемым. Альтернативно, тем не менее, также является возможным, что трехмерное структурирование является свободным от полостей и/или выполнено светонепроницаемым. Прежде всего, трехмерная структура из химических волокон имеет пирамидальную сверхструктуру. Прежде всего, пирамидальная сверхструктура образует растровое построение, по меньшей мере, по существу из пирамидальных возвышений и, по меньшей мере, по существу из пирамидальных углублений. За счет этого, при расстилании трехмерной структуры из химических волокон на поверхности может быть, выгодным образом, увеличено поверхностное трение с поверхностью. Предпочтительно, защитное устройство является водопроницаемым. Прежде всего, отдельные химические волокна выполнены в виде сплошных тел, которые, предпочтительно, являются свободными от других материалов кроме биоразлагаемого полимера (полимеров) и возможных добавок для управления способностью к биоразложению. Альтернативно, по меньшей мере, часть химических волокон может образовывать структуру из сердцевины и оболочки, в которой выполненный по меньшей мере из одного отличного материала, например натурального волокна, такого как волокно кокосовой пальмы или джутовое волокно, сердечник окружен оболочкой из биоразлагаемого полимера. Посредством такой структуры из сердцевины и оболочки может быть, выгодным образом, обеспечена возможность контроля над поглощающей способностью для жидкостей у натуральных волокон.
Трехмерное структурирование предусмотрено, прежде всего, для улавливания в структурировании семян растений при засевании, которые, таким образом, могут оставаться лежать также на грунтовых оползнях, что, прежде всего, предотвращает их вымывание дождями или тому подобным. Кроме того, уловленные в трехмерном структурировании семена, выгодным образом, могут быть подвергнуты воздействию хороших условий проращивания, прежде всего, посредством того, что они защищены от слишком влажных и/или слишком сухих для успешного прорастания условий, например, посредством того, что семена могут быть удержаны на расстоянии от слишком влажного основания, такого как лужи (предотвращает гниение), и одновременно, могут быть снабжены в достаточной мере влагой (благоприятствует прорастанию) за счет выпадения росы на обширных поверхностях химических волокон. Кроме того, трехмерное структурирование, выгодным образом, поддерживает стабилизацию речного ложа, прежде всего, посредством того, что трехмерное структурирование защитного устройства, выгодным образом, передает высокое трение скольжения.
Под выражением, что, по меньшей мере, большая часть химических волокон является биоразлагаемой, следует понимать, прежде всего, что большая часть химических волокон выполнена из биоразлагаемого полимера. Предпочтительно, все химические волокна являются биоразлагаемыми. Под выражением, что большая часть химических волокон является биоразлагаемой, следует понимать, прежде всего, что большая часть материала химических волокон является биоразлагаемой. Предпочтительно, химические волокна являются полностью биоразлагаемыми. Прежде всего, биоразлагаемые химические волокна являются свободными от оксоразлагаемых полимеров. Прежде всего, биоразлагаемые химические волокна являются свободными от полиэтилена, поливинилхлорида и/или полипропилена.
2
2
2
2
2
Под "биоразлагаемостью" следует понимать, прежде всего, способность к биологическому разрушению и/или биологическому распаду. Прежде всего, биоразлагаемое химическое волокно предусмотрено для разложения в пределах экологически приемлемого временного интервала, большей частью, на углекислоту (CO) и просеиваемые остатки с менее значительной, предпочтительно отсутствующей, экотоксичностью. Предпочтительно, органические составляющие химического волокна разлагаются в пределах экологически приемлемого временного интервала, по меньшей мере, на 90% в CO. Прежде всего, разложение биоразлагаемых химических волокон происходит, по меньшей мере, большей частью посредством микроорганизмов. Прежде всего, разложение биоразлагаемого химического волокна предпочтительно приводит к полному преобразованию биоразлагаемого химического волокна в CO и/или биомассу. Предпочтительно, 90% не преобразованного в CO по истечении экологически приемлемого временного интервала остатка химического волокна могут быть просеяны через сито с максимальным поперечником отверстия сита 2 мм. Экологически приемлемый временной интервал составляет, прежде всего, по меньшей мере 6 месяцев, предпочтительно по меньшей мере 12 месяцев, выгодным образом по меньшей мере 2 года, более предпочтительно по меньшей мере 3 года, и особо предпочтительно по меньшей мере 5 лет. Кроме того, экологически приемлемый временной интервал составляет, прежде всего, максимально 35 лет, предпочтительно максимально 25 лет, выгодным образом максимально 15 лет, более предпочтительно максимально 10 лет, и особо предпочтительно максимально 5 лет. Прежде всего, остатки химического волокна не имеют концентрации таких элементов, как цинк, медь, никель, кадмий, свинец, ртуть, хром, молибден, селен, мышьяк и фтор, или имеют только незначительные концентрации указанных элементов, которые не превосходят приведенные в DIN EN 13432:2000 предельные значения. Предпочтительно, остатки химического волокна, прежде всего, в противоположность остаткам поливинилхлорида, не имеют каких-либо концентраций хлористого водорода. Прежде всего, химические волокна не оказывают отрицательного влияния на естественный процесс компостирования. Прежде всего, выполненные идентичными химическими волокнами пробные волокна выполняют, по меньшей мере, вышеупомянутые требования к экотоксичности, способности к просеиванию и к преобразованию в CO в пределах экологически приемлемого временного интервала, когда пробные волокна подвергают контрольному испытанию в соответствии с приведенными в норме DIN EN ISO 14855:2004-10 условиями компостирования. Предпочтительно, биоразлагаемые химические волокна производят, по меньшей мере, большей частью, предпочтительно полностью, из основанного на биологических материалах, прежде всего неископаемого сырья. Прежде всего, биоразлагаемые химические волокна могут быть полностью усвоены с образованием биомассы посредством организмов, прежде всего микроорганизмов.
Под "предусмотренным" следует понимать, прежде всего, специально запрограммированный, предложенный и/или оснащенный. Под выражением, что объект предусмотрен для заданной функции, следует понимать, прежде всего, что объект выполняет и/или реализует эту заданную функцию, по меньшей мере, в состоянии применения и/или в рабочем состоянии.
2
Когда, по меньшей мере, часть химических волокон, по меньшей мере, частично выполнены из полилактидного (PLA) полимера, выгодным образом, обеспечена возможность достижения защитным устройством выгодных характеристик устойчивости к атмосферным воздействиям. Прежде всего, PLA-полимер, выгодным образом, имеет, по меньшей мере, по существу нейтральный баланс СО, так как он может быть, выгодным образом, получен из возобновляемого сырья, вследствие чего, прежде всего, могут быть предотвращены отрицательные воздействия на климат и, тем самым, на частоту экстремальных погодных явлений. Кроме того, волокна из PLA-полимера, выгодным образом, имеют особо стабильную, прежде всего, неизменную прочность на растяжение также после существенного воздействия атмосферных условий. Волокна из PLA-полимера, выгодным образом, являются гидрофобными. Волокна из PLA-полимера, выгодным образом, являются пригодными для прядения и/или пригодными к экструдированию. Волокна из PLA-полимера, выгодным образом, являются трудновоспламеняемыми. Волокна из PLA-полимера с плотностью 72,06 г/моль, выгодным образом, имеют низкий вес, вследствие чего, обеспечена возможность выгодного поддержания незначительного полного веса защитного устройства. Предпочтительно, все химические волокна, по меньшей мере, частично выполнены из PLA-полимера.
Является возможным, что, по меньшей мере, часть химических волокон или все химические волокна выполнены полностью из PLA-полимера.
Когда, кроме того, по меньшей мере, часть химических волокон, по меньшей мере, частично выполнена, прежде всего, полностью из биоразлагаемого полимера, который является отличным от полилактидного полимера, прежде всего из полигидроксимасляной кислоты (PHBV), поликапролактона (PCL), полибутиленсукцината (PBS) и/или полибутилен адипат/терефталата (РВАТ), выгодным образом, обеспечена возможность получения защитного устройства с выгодными характеристиками устойчивости к атмосферным воздействиям, прежде всего, посредством того, что может быть отрегулирована, приспособлена к ожидаемым условиям и/или оптимизирована по меньшей мере одна характеристика защитного устройства, например прочность на растяжение, растяжимость и/или компостируемость, и/или степень изменения или же скорость изменения характеристики в ходе воздействия атмосферных условий. Например, часть химических волокон может быть выполнена из PLA-полимера, а другая часть химических волокон - из отличного от PLA-полимера биоразлагаемого полимера. Получаемое защитное устройство выполнено, прежде всего, в виде смеси соединенных друг с другом с силовым замыканием и/или неразъемным образом химических волокон по меньшей мере из двух различных биоразлагаемых полимеров. За счет этого, прежде всего, характеристики различных биоразлагаемых полимеров могут быть, выгодным образом, скомбинированы.
Кроме того, предложено, что, по меньшей мере, часть, предпочтительно большая часть, химических волокон может быть, по меньшей мере, частично, предпочтительно полностью, выполнена из прядильной композиции, по меньшей мере двух, прежде всего в точности двух, биоразлагаемых полимеров. За счет этого, может быть получено защитное устройство, прежде всего, с выгодными характеристиками устойчивости к атмосферным воздействиям. Прежде всего, тем самым может быть отрегулирована, приспособлена к ожидаемым условиям и/или оптимизирована по меньшей мере одна характеристика защитного устройства, прежде всего характеристика материала химических волокон защитного устройства, например прочность на растяжение, растяжимость и/или компостируемость, и/или степень изменения или же скорость изменения характеристики, прежде всего характеристики материала в ходе воздействия атмосферных условий. За счет этого, прежде всего, характеристики различных биоразлагаемых полимеров могут быть, выгодным образом, скомбинированы в химическом волокне, вследствие чего, прежде всего, может быть получено оптимизированное защитное устройство с новыми характеристиками. Под выражением "пригодность для прядения" следует понимать, прежде всего, пригодность к экструдированию. Прядильный полимер и/или прядильная композиция могут быть предоставлены, прежде всего, в форме продольного элемента, предпочтительно мононити, которая имеет продольную протяженность, которая, по меньшей мере в 10 раз, предпочтительно по меньшей мере в 50 раз, и более предпочтительно по меньшей мере в 100 раз, превышает простирающуюся перпендикулярно продольной протяженности максимальную поперечную протяженность. Под "композицией", прежде всего, следует понимать полимерную композицию, предпочтительно, пригодную к смешению полимерную композицию или совместимую полимерную композицию, которая представляет собой, прежде всего, чисто физическую смесь по меньшей мере двух полимеров, прежде всего, биоразлагаемых полимеров. Прежде всего, композиция может быть выполнена в виде композиции PLA+PCL, композиция PLA+PBAT, композиция PLA+PHBV или, предпочтительно, в виде композиции PLA+PBS.
Когда по меньшей мере одна составная часть прядильной композиции выполнена в виде полилактидного полимера, причем объемная доля полилактидного полимера в выполненных из прядильной композиции химических волокнах составляет по меньшей мере 40%, предпочтительно по меньшей мере 50%, выгодным образом по меньшей мере 60%, особо выгодным образом по меньшей мере 70%, и наиболее предпочтительно максимально 80%, могут быть получены выгодные характеристики материала. Наиболее предпочтительно, объемная доля PLA-полимера в химических волокнах составляет от 50% до 60%. Прежде всего, относительно высокая прочность на растяжение PLA-полимера может быть, выгодным образом, скомбинирована с относительно высокой растяжимостью полимера РВАТ или полимера PBS. За счет этого, выгодным образом, обеспечена возможность получения химического волокна, которое имеет более высокую прочность на растяжение, чем волокна из чистого пластика РВАТ, волокна из чистого пластика PBS или волокна из чистого пластика PCL, и которое имеет, прежде всего, более высокую растяжимость, чем чистые волокна из PLA-полимера. Прежде всего, композиция может быть выполнена в виде композиции PLA+PCL с соотношением компонентов смеси 80:20, в виде композиции PLA+PBAT с соотношением компонентов смеси 50:50, в виде композиции PLA+PBAT с соотношением компонентов смеси 60:40, в виде композиции PLA+PBS с соотношением компонентов смеси 50:50 или, предпочтительно, в виде композиции PLA+PBS с соотношением компонентов смеси 60:40. Альтернативно, предполагаются возможными и другие соотношения компонентов смеси и/или другие комбинации биоразлагаемых полимеров.
Кроме того, предложено, что, по меньшей мере, большая часть химических волокон, прежде всего, по меньшей мере, биоразлагаемых химических волокон являются термопластически деформируемыми. За счет этого, выгодным образом, обеспечена простая возможность достижения способности к формованию химических волокон, прежде всего, защитного устройства, вследствие чего, выгодным образом, обеспечена возможность особо изощренного трехмерного структурирования соединенных друг с другом с силовым замыканием и/или неразъемным образом химических волокон. Кроме того, прежде всего, выгодным образом, обеспечена возможность получения простым способом материальной связи между отдельными химическими волокнами для изготовления защитного устройства. Прежде всего, химические волокна могут быть термопластическим образом деформированы при температурах более 150°С, предпочтительно более 160°С, выгодным образом более 180°С, более предпочтительно более 200°С, и особо предпочтительно ниже 220°С. Прежде всего, термопластическая деформируемость является достаточным условием хорошей пригодности к экструдированию.
2
Когда, по меньшей мере, часть химических волокон выполнена в виде вискозных волокон и/или в виде восстановленных целлюлозных волокон, выгодным образом, может быть получено защитное устройство с выгодными характеристиками устойчивости к атмосферным воздействиям. Прежде всего, вискозные волокна и/или восстановленные целлюлозные волокна, выгодным образом, имеют, по меньшей мере, по существу нейтральный баланс CO, поскольку они могут быть, выгодным образом, получены из возобновляемого сырья, вследствие чего, прежде всего, могут быть предотвращены отрицательные воздействия на климат и, тем самым, на частоту экстремальных погодных явлений. Кроме того, за счет этого, выгодным образом, обеспечена возможность особо хорошего удержания высеянных на защитное устройство, прежде всего, защитное устройство с подобной нетканому материалу структурой семян растений, посредством того, что, прежде всего, восстановленные волокна, предпочтительно вискозные волокна могут замачиваться водой, и, выгодным образом, образуют при этом разновидность клеящего вещества, которое предусмотрено для удержания семян растений. Прежде всего, вискозное волокно может быть выполнено также в виде лиоцелльного волокна или в виде медноаммиачного волокна.
Кроме того, предложено, что химические волокна образуют, прежде всего, трехмерный, предпочтительно мононитевой, нетканый материал с неупорядоченной структурой, предпочтительно с полостями между большей частью химических волокон. За счет этого, выгодным образом, обеспечена возможность достижения особо хорошей пригодности к засеменению, прежде всего, посредством того, что в полостях мононитевого нетканого материала с неупорядоченной структурой преобладают благоприятные условия для прорастания семян растений, прежде всего, условия влажности. Выгодным образом, семена растений могут быть простым образом уловлены в мононитевом нетканом материале с неупорядоченной структурой. Мононитевой нетканый материал с неупорядоченной структурой образует, прежде всего, трехмерный нетканый холст с неупорядоченной структурой. Мононитевой нетканый материал с неупорядоченной структурой имеет, прежде всего, структуру мононитевого нетканого материала с неупорядоченной структурой. Структура мононитевого нетканого материала с неупорядоченной структурой делает возможным, прежде всего, простое трехмерное структурирование. Кроме того, посредством структуры мононитевого нетканого материала с неупорядоченной структурой с множеством полостей может быть, выгодным образом, получена хорошая водо- и светопроницаемость защитного устройства, а также, прежде всего, малый полный вес защитного устройства. Кроме того, посредством структуры мононитевого нетканого материала с неупорядоченной структурой, выгодным образом, обеспечена возможность предотвращения прохождения также и мелких фракций материала склона, например мелких камней и/или мелких комьев грунта, через защитное устройство, и их, прежде всего, удержания. Мелкие фракции, выгодным образом, застревают в структуре мононитевого нетканого материала с неупорядоченной структурой. За счет этого, удерживающий эффект может быть, выгодным образом, еще более улучшен. Структура мононитевого нетканого материала с неупорядоченной структурой состоит, прежде всего, из множества химических волокон, которые образуют мононити, которые простираются неупорядоченным, прежде всего случайным образом, во всех направлениях. Химические волокна структуры мононитевого нетканого материала с неупорядоченной структурой являются неоднократно изогнутыми и/или перегнутыми. Структура мононитевого нетканого материала с неупорядоченной структурой напоминает, прежде всего, сухую азиатскую лапшу быстрого приготовления. Прежде всего, отдельные мононити мононитевого нетканого материала с неупорядоченной структурой (термопластическим образом) соединены друг с другом, прежде всего, сплавлены друг с другом в точках скрещивания структуры мононитевого нетканого материала с неупорядоченной структурой.
Дополнительно или альтернативно, предложено, что химические волокна, прежде всего, восстановленные волокна, предпочтительно вискозные волокна образуют подобную нетканому материалу структуру, которая образует трехмерно структурированную, замкнутую, прежде всего гибкую, плоскость внешней поверхности. За счет этого, выгодным образом, обеспечена возможность получения геотекстиля с разделительной и/или фильтрующей функцией между верхней и нижней сторонами геотекстиля. Прежде всего, замкнутая плоскость внешней поверхности имеет, по меньшей мере, по существу подобное картонной коробке для яиц трехмерное структурирование. Прежде всего, подобное картонной коробке для яиц трехмерное структурирование включает в себя размещенные регулярно или нерегулярно друг относительно друга углубления и возвышения. Предпочтительно, углубления и возвышения образуют пирамидальную сверхструктуру.
2
2
2
2
Когда защитное устройство имеет проволочное плетение, может быть, выгодным образом, получено хорошее защитное действие, прежде всего, хорошее противоэрозионное защитное действие. Выгодным образом, защитное устройство с проволочной сеткой имеет высокую прочность и/или стабильность. Выгодным образом, проволочная сетка предусмотрена для удержания грунта и/или камней на защищаемом участке земли. За счет этого, выгодным образом, обеспечена возможность достижения высокой надежности. Прежде всего, проволочное плетение имеет регулярную форму ячеек. Альтернативно, форма ячеек отдельных ячеек может быть отличной от других ячеек, и/или проволочное плетение может иметь нерегулярную форму ячеек. Прежде всего, проволочное плетение имеет, прежде всего, регулярную, ромбоидную форму ячеек. За счет этого, выгодным образом, обеспечена возможность надежного удержания также меньших по размеру обломков породы. Альтернативно, проволочное плетение может иметь также и другую форму ячеек, например квадратную форму ячеек, гексагональную форму ячеек и/или круглую форму ячеек. Прежде всего, проволока проволочного плетения имеет, например, толщину примерно 1 мм, примерно 2 мм, примерно 3 мм, примерно 4 мм, примерно 5 мм, примерно 6 мм, примерно 7 мм или еще большую или еще меньшую толщину, или также поперечник промежуточного значения. Большие, прежде всего по существу большие, поперечники также предполагаются возможными, в случае, когда продольный элемент включает в себя несколько компонентов, прежде всего несколько проволок, как например, в случае проволочного каната или пряди или пучка проволок или тому подобного. Прежде всего, проволока проволочного плетения имеет слой антикоррозийной защиты, например размещенный посредством горячего цинкования слой цинка, слой антикоррозийной защиты Al/Zn, слой антикоррозийной защиты Al/Zn/Mg или тому подобное. Альтернативно, проволока может быть выполнена из стойкой к коррозии и/или нержавеющей стали. Прежде всего, слой антикоррозийной защиты имеет поверхностную плотность по меньшей мере 110 г/м, предпочтительно по меньшей мере 150 г/м, более предпочтительно по меньшей мере 200 г/м, и особо предпочтительно по меньшей мере 250 г/м. Прежде всего, проволочное плетение выполнено плоскостным. Прежде всего, проволочное плетение имеет плоскость основной протяженности, которая простирается, по меньшей мере, по существу параллельно плоскости основной протяженности нетканого материала с неупорядоченной структурой и/или подобной нетканому материалу структуры. Предпочтительно, проволочное плетение простирается, по меньшей мере, большей частью по плоскостной полной протяженности защитного устройства. Предпочтительно, проволочное плетение простирается полностью по полной плоскостной протяженности защитного устройства. Под "плоскостью основной протяженности" конструктивного узла следует понимать, прежде всего, плоскость, которая является параллельной самой большой боковой поверхности самого малого воображаемого прямоугольного параллелепипеда, который все еще полностью непосредственно охватывает конструктивный узел, и прежде всего, простирается через центр прямоугольного параллелепипеда. Под "по существу параллельно" в данном случае следует, прежде всего, понимать ориентацию направления относительно исходного направления, прежде всего, в плоскости, причем направление имеет по отношению к исходному направлению отклонение, прежде всего, менее 8°, выгодным образом менее 5°, и наиболее предпочтительно менее 2°.
Кроме того, предложено, что проволочное плетение может быть выполнено, по меньшей мере, из сплетенных друг с другом продольных элементов в форме спиральных нитей. За счет этого, выгодным образом, прежде всего, может быть произведено структурированное проволочное плетение.
Выгодным образом, такое проволочное плетение имеет высокую прочность на растяжение. Выгодным образом, такое проволочное плетение с защитным устройством, прежде всего с нетканым материалом с неупорядоченной структурой, или с подобной нетканому материалу структурой выполнено с возможностью сворачивания в рулон. За счет этого, выгодным образом, обеспечена возможность облегчения монтажа и/или транспортировки. Продольный элемент предпочтительно имеет продольную протяженность, которая, по меньшей мере в 10 раз, предпочтительно по меньшей мере в 50 раз, и более предпочтительно по меньшей мере в 100 раз, превышает простирающуюся перпендикулярно продольной протяженности максимальную поперечную протяженность. Прежде всего, по меньшей мере один из имеющих форму спиральной нити продольных элементов, предпочтительно все продольные элементы в форме спиральной нити изготовлены из отдельной проволоки, пучка проволок, проволочной пряди, проволочного каната и/или другого продольного элемента по меньшей мере с одной проволокой. Под "проволокой" в этой связи следует, прежде всего, понимать продолговатое и/или тонкое и/или, по меньшей мере, машинным способом изгибаемое и/или эластичное тело. Выгодным образом, проволока вдоль ее продольного направления имеет, по меньшей мере, по существу постоянное, прежде всего, круглое или эллиптическое поперечное сечение. Наиболее предпочтительно, проволока выполнена в виде круглой проволоки. Предполагается также, однако, возможным, что проволока, по меньшей мере, участками или полностью выполнена в виде плоской проволоки, проволоки прямоугольного сечения, проволоки полигонального сечения и/или проволоки фасонного профиля.
Прежде всего, продольные элементы имеют форму плоской, прежде всего, уплощенной спирали. Продольные элементы в форме спиральной нити имеют, прежде всего, по меньшей мере одно первое плечо, по меньшей мере одно второе плечо, а также по меньшей мере одно соединяющее первое плечо и второе плечо друг с другом место изгиба. Выгодным образом, смежные, сплетенные друг с другом продольные элементы в форме спиральной нити соединены посредством их мест изгиба. Наиболее предпочтительно, в каждом случае два места изгиба различных имеющих форму спиральной нити продольных элементов соединены друг с другом, прежде всего зацеплены друг с другом. Прежде всего, продольные элементы в форме спиральной нити имеют одинаковое направление крутки. Выгодным образом, в каждом случае два продольных элемента в форме спиральной нити связаны друг с другом, прежде всего, в каждом случае на первом их конце и/или в каждом случае на лежащем напротив первого конца втором их конце.
Прежде всего, сплетенные друг с другом продольные элементы в форме спиральной нити ввернуты друг в друга. Предпочтительно, продольное направление имеющих форму спиральной нити продольных элементов расположено параллельно или, по меньшей мере, по существу параллельно направлению основной протяженности имеющих форму спиральной нити продольных элементов. Предпочтительно, плоскость основной протяженности спиральной нити расположена, по меньшей мере, по существу параллельно плоскости основной протяженности проволочного плетения, по меньшей мере, в планарным образом выложенном и/или планарным образом раскатанном состоянии проволочного плетения, которое может отличаться, прежде всего, от смонтированного состояния проволочного плетения. Под "направлением основной протяженности" объекта при этом следует понимать, прежде всего, направление, которое простирается параллельно самой длинной кромке самого малого геометрического прямоугольного параллелепипеда, который все еще полностью непосредственно охватывает объект.
Кроме того, предложено, что проволочное плетение, прежде всего, может быть оплетено по меньшей мере с двух сторон химическими волокнами. За счет этого обеспечена возможность, прежде всего, получения выгодной конфигурации из структуры химического волокна, прежде всего из нетканого материала с неупорядоченной структурой, предпочтительно, мата для защиты от эрозии и/или из подобной нетканому материалу структуры. Выгодным образом обеспечена возможность расстилания проволочного плетения и структуры химического волокна, прежде всего, нетканого материала с неупорядоченной структурой, мата для защиты от эрозии и/или подобной нетканому материалу структуры в ходе единственной технологической операции. За счет этого, выгодным образом, обеспечена возможность упрощения монтажа. Кроме того, выгодным образом, обеспечена возможность достижения постоянной защиты от грунтовых оползней, прежде всего склонов, также и после биологического разложения химических волокон. Прежде всего, тем самым могут быть одновременно достигнуты преимущества простого засевания и высокой надежности. Прежде всего, проволочное плетение и структура химического волокна, прежде всего, нетканый материал с неупорядоченной структурой, мат для защиты от эрозии и/или подобная нетканому материалу структура могут быть соединены друг с другом нераздельным без разрушения образом. Под выражением "нераздельный без разрушения" следует понимать невозможность разделения друг от друга, прежде всего, без повреждения. Под выражением "оплетенный химическими волокнами" следует понимать, прежде всего, что проволочное плетение внедрено в беспорядочную структуру из соединенных друг с другом химических волокон и/или окружено неразъемным образом соединенными друг с другом химическими волокнами по меньшей мере с двух, предпочтительно, со всех сторон. Прежде всего, проволочное плетение образует разновидность несущего плетения для беспорядочно размещенного, выполненного из химических волокон трехмерного плетения, которое окружает проволочное плетение.
Кроме того, предложено, что, по меньшей мере, часть химических волокон может быть неразъемным образом соединена с проволочным плетением. За счет этого, выгодным образом, обеспечена возможность достижения особо стабильного сочетания проволочного плетения и химических волокон.
Кроме того, предложено, что проволочное плетение может иметь трехмерную, подобную матрасу структуру. За счет этого, выгодным образом, обеспечена возможность достижения высокой гибкости защитного устройства, прежде всего, проволочного плетения по отношению к нагрузке в направлении нагружения, перпендикулярном плоскости основной протяженности проволочного плетения. Например, тем самым, защитное устройство, прежде всего, при монтаже является, выгодным образом, пригодным для ходьбы по нему и/или, в ограниченной мере, для проезда. Кроме того, за счет трехмерной, подобной матрасу структуры может быть, выгодным образом, увеличено трение, прежде всего, зацепление с поверхностной структурой участка земли. За счет этого, выгодным образом, обеспечена возможность улучшения стабилизации участка земли и, прежде всего, дальнейшего уменьшения эрозии. Кроме того, посредством трехмерной, подобной матрасу структуре проволочного плетения степень натяжения трехмерной структуры из химических волокон, прежде всего трехмерного нетканого материала с неупорядоченной структурой, может быть, выгодным образом, поддержана таким образом, что, прежде всего, уплощение с течением времени трехмерной структуры, прежде всего, нетканого материала с неупорядоченной структурой установленного защитного устройства может быть поддержано по возможности малым. Под "подобной матрасу структурой" следует понимать, прежде всего, трехмерную плоскостную структуру, которая имеет способность к упругой деформации в перпендикулярном плоскостной протяженности структуры направлении.
2
2
2
2
2
2
Когда проволочное плетение включает в себя по меньшей мере одну проволоку, которая, по меньшей мере, частично выполнена из высокопрочной стали, прежде всего, с прочностью на растяжение по меньшей мере 500 Н/мм, предпочтительно по меньшей мере 750 Н/мм, выгодным образом по меньшей мере 1000 Н/мм, особо выгодным образом по меньшей мере 1770 Н/мм, более предпочтительно по меньшей мере 2500 Н/мм, и особо предпочтительно максимально 3000 Н/мм, выгодным образом, обеспечена возможность особо высокой стабильности защитного устройства. Прежде всего, тем самым обеспечена возможность достижения высокой надежности.
Дополнительно предложено, что по меньшей мере при одном испытании на растяжение по меньшей мере одно пробное волокно по меньшей мере одного химического волокна защитного устройства, прежде всего, по меньшей мере, по существу не подвергнутое атмосферному воздействию и/или, по меньшей мере, по существу в хорошем состоянии, прежде всего по меньшей мере один пробный пучок волокон пучка волокон защитного устройства, имеет прочность более 70 МПа, предпочтительно более 80 МПа, более предпочтительно более 90 МПа, и особо предпочтительно более 100 МПа. За счет этого, выгодным образом, обеспечена возможность достижения высокой, прежде всего, начальной устойчивости защитного устройства. За счет этого, выгодным образом, обеспечена возможность простого монтажа и засевания, прежде всего, посредством того, что защитное устройство, прежде всего при монтаже и/или при засевании, является пригодным для ходьбы и/или, в ограниченной мере, для проезда. Кроме того, тем самым обеспечена возможность достижения особо хорошей удерживающей способности, которая превышает, прежде всего, удерживающую способность обычных противоэрозионных защитных матов, например из джутовых или кокосовых волокон. Прежде всего, пробное волокно, предпочтительно пробный пучок волокон, является, по меньшей мере, по существу идентичным химическому волокну защитного устройства, прежде всего пучку химических волокон защитного устройства. Предпочтительно, "по существу идентичный" следует понимать как идентичный, за исключением допусков изготовления и/или в рамках технологических возможностей.
Прежде всего, пробное волокно является одночастным. Предпочтительно, пробный пучок волокон включает в себя по меньшей мере 10, предпочтительно по меньшей мере 20 химических волокон, причем в том случае, когда защитное устройство включает в себя различные химические волокна, состав пробного пучка волокон соответствует среднему составу химических волокон защитного устройства. Прежде всего, пробное волокно является прямым. Прежде всего, пробное волокно и/или пробный пучок волокон имеет длину по меньшей мере 1 см, предпочтительно по меньшей мере 2 см, более предпочтительно по меньшей мере 10 см, и максимально 20 см. Прежде всего, пробное волокно или пробный пучок волокон при испытании на растяжение могут быть зажаты соответственно своими концами посредством зажимных колодок в устройстве для испытания на растяжение, причем зажимные колодки при испытании на растяжение могут быть перемещены друг от друга.
Прежде всего, зажимные колодки при испытании на растяжение могут быть перемещены друг от друга со скоростью 20 мм/мин, и соответствующие образующиеся в зажимных колодках растягивающие усилия могут быть измерены до тех пор, когда пробное волокно и/или пробный пучок волокон окажется разорванным. Полученное значение прочности является, прежде всего, относительным действующим на площадь поперечного сечения пробного волокна и/или пробного пучка волокон максимальным усилием, которое пробное волокно и/или пробный пучок волокон могут выдержать без разрыва. Предпочтительно, под прочностью следует понимать среднюю прочность, причем, прежде всего, для обнаружения средней прочности требуется, по меньшей мере, статистика из десяти отдельных измерений. Под "по существу в хорошем состоянии" следует понимать, прежде всего, отсутствие ранее причиненных повреждений под воздействием ультрафиолетового света, влажности и растягивающей нагрузки. Под "прочностью" пробного волокна или пробного пучка волокон следует, прежде всего, понимать прочность на растяжение пробного волокна или пробного пучка волокон.
Кроме того, предложено, что пробное волокно, прежде всего пробный пучок волокон после прохождения, по меньшей мере 500-часового, прежде всего нормированного, испытания облучением и атмосферными воздействиями в камере искусственной погоды, в рамках которого пробное волокно, прежде всего пробный пучок волокон, по меньшей мере, циклически подвергают воздействию по меньшей мере одного облучения ультрафиолетовым излучением и воздействию по меньшей мере одних атмосферных условий посредством распыляемой воды, при испытании на растяжение имеет остаточную прочность по меньшей мере 66%, предпочтительно по меньшей мере 75%, выгодным образом по меньшей мере 85%, более предпочтительно по меньшей мере 90%, и особо предпочтительно максимально 95%, начальной прочности пробного волокна, прежде всего пробного пучка волокон, в не подвергнутом атмосферному воздействию состоянии, прежде всего, по меньшей мере, по существу в хорошем состоянии. За счет этого, выгодным образом, обеспечена возможность достижения высокой надежности защитного устройства, прежде всего, во время первого вегетативного периода вслед за сооружением защитного устройства. Кроме того, за счет этого, выгодным образом, обеспечена возможность незащищенного складирования на ограниченное время на месте сооружения перед монтажом и/или во время него. Под "начальной прочностью" следует, прежде всего, понимать прочность после изготовления химического волокна и/или прочность химического волокна перед воздействием на него атмосферных условий.
2
2
Прежде всего, испытание облучением и атмосферными воздействиями включает в себя по меньшей мере одну последовательность циклов атмосферных воздействий и облучения, во время которой пробное волокно, прежде всего пробный пучок волокон подвергают воздействию предварительно назначенных условий окружающей среды. Цикл атмосферных воздействий и облучения продолжается, прежде всего, 120 мин. Во время осуществления испытания облучением и атмосферными воздействиями, прежде всего, циклы атмосферных воздействий и облучения повторяются непрерывно. 500-часовое испытание облучением и атмосферными воздействиями включает в себя, прежде всего, последовательность из 250, по меньшей мере, по существу идентичных циклов атмосферных воздействий и облучения. Цикл атмосферных воздействий и облучения включает в себя, прежде всего, предпочтительно, длительное облучение ультрафиолетовым излучением в диапазоне длин волн от 300 нм до 400 нм с интенсивностью облучения 60 Вт/м ± 2 Вт/м, предпочтительно, посредством ксеноновой лампы при помощи соответствующих фильтров для имитации ультрафиолетового облучения при дневном освещении. Кроме того, цикл атмосферных воздействий и облучения включает в себя 18-минутную фазу распыления, во время которой пробное волокно, прежде всего пробный пучок волокон подвергают воздействию забрызгивания распыляемой водой, а также 102-минутную сухую фазу, во время которой пробное волокно, прежде всего пробный пучок волокон является свободным от забрызгивания распыляемой водой. Прежде всего, температура камеры искусственной погоды во время осуществления испытания облучением и атмосферными воздействиями в камере искусственной погоды, предпочтительно постоянно, составляет 38°С ± 3°С. Прежде всего, относительная влажность воздуха в пределах камеры искусственной погоды во время осуществления испытания облучением и атмосферными воздействиями, предпочтительно постоянно, составляет 50% ± 10%. Прежде всего, стандартная температура черной поверхности пробного волокна, прежде всего пробного пучка волокон, в пределах камеры искусственной погоды во время осуществления испытания облучением и атмосферными воздействиями предпочтительно, предпочтительно постоянно, составляет 65°С ± 3°С. Предпочтительно, прохождение испытания облучением и атмосферными воздействиями следует предписаниям для цикла 1 способа А из стандарта DIN EN ISO 4892-2:2013-06.
Дополнительно предложено, что по меньшей мере при одном испытании на растяжимость по меньшей мере одно пробное волокно по меньшей мере одного химического волокна защитного устройства, прежде всего, по меньшей мере, по существу не подвергнутое атмосферному воздействию и/или, по меньшей мере, по существу в хорошем состоянии, прежде всего, по меньшей мере один пробный пучок волокон пучка волокон защитного устройства имеет растяжимость более 500%, предпочтительно более 600%. За счет этого, выгодным образом, обеспечена возможность достижения высокой, прежде всего, начальной гибкости, прежде всего, эластичности защитного устройства. За счет этого, выгодным образом, обеспечена возможность простого монтажа и засевания, прежде всего, посредством того, что защитное устройство, прежде всего, при монтаже и/или при засевании является пригодным для ходьбы и/или, в ограниченной мере, для проезда. Кроме того, выгодным образом, обеспечена возможность достижения хорошего приспособления формы защитного устройства к неровностям опорной поверхности. Прежде всего, пробное волокно или пробный пучок волокон при испытание на растяжимость могут быть зажаты соответственно своими концами посредством зажимных колодок в устройстве для испытания на растяжимость, причем зажимные колодки при испытании на растяжимость могут быть перемещены друг от друга. Предпочтительно, устройство для испытания на растяжимость выполнено идентичным устройству для испытания на растяжение. Предпочтительно, устройство для испытания на растяжение наряду с осуществлением испытания на растяжение также предусмотрено для осуществления испытания на растяжимость и наоборот. Прежде всего, зажимные колодки при испытании на растяжимость могут быть перемещены друг от друга со скоростью 20 мм/мин, и соответствующие удлинения пробного волокна или пробного пучка волокон могут быть измерены до тех пор, когда пробное волокно и/или пробный пучок волокон окажется разорванным. Полученное значение растяжимости является, прежде всего, максимальным изменением длины, которое пробное волокно и/или пробный пучок волокон выдерживает без разрыва. Предпочтительно, под растяжимостью следует понимать среднюю растяжимость, причем, прежде всего, для обнаружения средней растяжимости требуется, по меньшей мере, статистика из десяти отдельных измерений.
Когда пробное волокно, прежде всего пробный пучок волокон после прохождения по меньшей мере 500-часового, прежде всего нормированного, испытания облучением и атмосферными воздействиями в камере искусственной погоды, в рамках которого пробное волокно, прежде всего пробный пучок волокон оказываются подвергнутыми воздействию, по меньшей мере, циклическому, по меньшей мере, облучения ультрафиолетовым излучением и, по меньшей мере, воздействию атмосферных условий посредством воды, в рамках испытания на растяжимость остаточная растяжимость должна иметь по меньшей мере 50%, предпочтительно по меньшей мере 66%, выгодным образом по меньшей мере 75%, особо выгодным образом по меньшей мере 85%, более предпочтительно по меньшей мере 90%, и особо предпочтительно максимально 95%, начальной растяжимости пробного волокна, прежде всего пробного пучка волокон, в не подвергнутом атмосферному воздействию, прежде всего, по меньшей мере, по существу в хорошем состоянии, что, выгодным образом, обеспечивает возможность повторной работы с установленным защитным устройством, например, для последующего засевания, при котором необходимым является повторное хождение по защитному устройству. Кроме того, за счет этого, выгодным образом, обеспечена возможность незащищенного складирования на ограниченное время на месте сооружения перед монтажом и/или во время него. Под "начальной растяжимостью" следует понимать растяжимость, прежде всего, после изготовления химического волокна и/или растяжимость перед воздействием атмосферных условий на химическое волокно.
2
2
Кроме того, предложено, что по меньшей мере при одном испытании компостирования по меньшей мере на одном пробном волокне, по меньшей мере одного, по меньшей мере, частично биоразлагаемого химического волокна защитного устройства, прежде всего, по меньшей мере в одном пробном пучке волокон, по меньшей мере, частично биоразлагаемого пучка волокон защитного устройства, по меньшей мере 10%, предпочтительно по меньшей мере 30%, выгодным образом по меньшей мере 50%, более предпочтительно по меньшей мере 70%, и особо предпочтительно по меньшей мере 90% пробного волокна, прежде всего пробного пучка волокон, могут быть биологически разложены, прежде всего разрушены, по истечении временного интервала 2 года, прежде всего 4 года, предпочтительно 6 лет, и более предпочтительно 8 лет. За счет этого обеспечено достижение, прежде всего, выгодных характеристик устойчивости к атмосферным воздействиям. За счет этого, выгодным образом, обеспечена возможность достижения хорошо удовлетворяющего экологическим требованиям качества, вследствие чего, выгодным образом, обеспечено достижение особо хорошей пригодности для применения в экологически чувствительных регионах. Прежде всего, биологическое разложение является приспосабливаемым к ожидаемым условиям среды в месте сооружения и/или к предусмотренным применениям защитного устройства. Прежде всего, обеспечена возможность регулировки биологического разложения посредством приложения небольших количеств добавок, которые увеличивают биологическое разложение или уменьшают биологическое разложение. Например, химические волокна для защитного устройства, которое предусмотрено для нового и/или повторного озеленения поверхности, выгодным образом, являются быстро биоразлагаемыми и могут быть разложены, по меньшей мере, большей частью самое позднее через 2 года, причем, предпочтительно, большая часть разложения происходит на второй год эксплуатации защитного устройства. Альтернативно, например, химические волокна для защитного устройства, которое предусмотрено, преимущественно, для защиты от эрозии без повторного озеленения, дольше сохраняют целостность и позже поддаются биологическому разложению таким образом, что через несколько лет, прежде всего 8 лет, предпочтительно 10 лет, все еще имеются в наличии, по меньшей мере, большей частью биоразлагаемые химические волокна. Прежде всего, испытание компостирования может быть произведено в испытательной установке компостирования при контролируемых условиях компостирования. Предпочтительно, испытание компостирования может быть произведено в соответствии с условиями компостирования согласно норме DIN EN ISO 14855:2004-10. Контролируемые условия компостирования включают в себя, прежде всего, смешивание биоразлагаемых химических волокон с инокулюмом, который, предпочтительно, выполнен в виде сильно воздухонасыщенного компоста из аэробной установки компостирования и является, по меньшей мере, по существу свободным от больших инертных объектов. Биоразлагаемые химические волокна при этом могут быть, прежде всего, измельчены таким образом, что полная поверхность отдельных кусков химических волокон составляет менее 2 см × 2 см. Содержание всего сухого вещества во всем инокулюме испытания компостирования составляет, прежде всего, от 5:10 до 5,5:10. Содержание органического сухого вещества во всем инокулюме испытания компостирования составляет, прежде всего, менее 1,5:10. Содержание органического сухого вещества во всем сухом веществе испытания компостирования составляет, прежде всего, менее 3:10. Величина рН смеси из одной части инокулюма и пяти частей деионизованной воды составляет, прежде всего, от 7,0 до 9,0. Активность инокулюма испытания компостирования образована, прежде всего, таким образом, что способный к биологическому разложению эталонный материал, например эталонная целлюлозная пленка для тонкослойной хроматографии с величиной частиц менее 20 нм, выделяет в виде газа от 50 мг до 150 мг CO на грамм органического сухого вещества в течение 10 дней. Прежде всего, смесь из инокулюма и биоразлагаемых химических волокон в сосуде испытательной установки компостирования с внутренним объемом по меньшей мере 3 л подвергают испытанию компостирования, причем сосуд заполнен по меньшей мере на две трети смесью из инокулюма и биоразлагаемых химических волокон. Заполненный сосуд испытательной установки компостирования подвергают воздействию, прежде всего, постоянной температуры 58°С ± 2°С и насыщенной водой, по меньшей мере, по существу свободной от CO атмосферы. Во время испытания компостирования сосуд испытательной установки компостирования подвергают еженедельному встряхиванию. Водная составляющая смеси из инокулюма и биоразлагаемых химических волокон составляет, прежде всего, по меньшей мере, по существу постоянно 50%. Величина рН смеси из инокулюма и биоразлагаемых химических волокон составляет, прежде всего, во время всего испытания компостирования от 7,0 до 9,0.
Кроме того, предложено, что по меньшей мере при одном испытании компостирования по меньшей мере на одном пробном волокне, по меньшей мере одного, по меньшей мере, частично биоразлагаемого химического волокна защитного устройства, прежде всего, по меньшей мере в одном пробном пучке волокон, по меньшей мере, частично биоразлагаемого пучка волокон защитного устройства, максимально 10%, предпочтительно максимально 15%, выгодным образом максимально 20%, и более предпочтительно максимально 30% пробного волокна, прежде всего пробного пучка волокон, могут быть биологически разложены по истечении временного интервала 0,5 года, предпочтительно 2 года, выгодным образом 4 года, особо выгодным образом 6 лет, более предпочтительно 8 лет, и наиболее предпочтительно 10 лет. За счет этого, выгодным образом, обеспечена возможность достижения высокой стабильности и/или надежности защитного устройства во время первого вегетативного периода. Кроме того, выгодным образом, обеспечена возможность хорошей поддержки растущих насаждений во время первого вегетативного периода. Кроме того, выгодным образом, обеспечена возможность поддержания защиты от эрозии посредством химических волокон, по меньшей мере, до тех пор, когда растительность окажется достаточной для способствования защите от эрозии, то есть, по меньшей мере, на протяжении первого вегетативного периода.
Кроме того, предложено крепление откоса с помощью защитного устройства. За счет этого, выгодным образом, обеспечена возможность крепления откоса с высоким качеством экологической совместимости.
Кроме того, предложено применение защитного устройства при новом озеленении и/или при повторном озеленении, прежде всего расположенных на склонах и/или находящихся под угрозой эрозии, поверхностей, прежде всего земной поверхности. За счет этого обеспечена возможность эффективного нового озеленения, в частности, прежде всего, за счет выгодных условий проращивания и/или выгодного предотвращение смывания высеянных семян при сильных дождях.
Кроме того, предложен способ изготовления защитного устройства, в рамках которого по меньшей мере на одном шаге структурирования исходно выполненные раздельными друг от друга, по меньшей мере, большей частью биоразлагаемые химические волокна, прежде всего посредством нагревания химических волокон, соединяют с силовым замыканием и/или неразъемным образом друг с другом таким образом, что, по меньшей мере, большая часть биоразлагаемых химических волокон образует имеющую форму мата, прежде всего подобную матам для защиты от эрозии, структуру, предпочтительно структуру мононитевого нетканого материала с неупорядоченной структурой с по существу трехмерным структурированием. За счет этого обеспечена возможность производства, прежде всего, защитного устройства с вышеупомянутыми выгодными свойствами.
Кроме того, предложено, что, по меньшей мере, большую часть биоразлагаемых и случайно ориентированных химических волокон по меньшей мере на одном другом шаге выполнения способа, который предшествует шагу структурирования, слоистым образом размещают выше и ниже проволочного плетения таким образом, что проволочное плетение оплетается во время шага структурирования химическими волокнами. За счет этого обеспечена возможность производства, прежде всего, защитного устройства с вышеупомянутыми выгодными свойствами, которое, выгодным образом, дополнительно усилено посредством проволочного плетения.
Защитное устройство согласно изобретению, крепление откоса согласно изобретению, применение защитного устройства согласно изобретению и/или способ согласно изобретению изготовления защитного устройства не должны быть ограничены при этом описанными выше применением и вариантом осуществления. Прежде всего, защитное устройство согласно изобретению, крепление откоса согласно изобретению, применение защитного устройства согласно изобретению и/или способ согласно изобретению изготовления защитного устройства для выполнения описанного в настоящем документе принципа работы может иметь число компонентов и узлов, отличное от указанного в настоящем документе числа отдельных элементов.
Чертежи
Другие преимущества могут быть получены из последующего описания чертежей. На чертежах представлены два варианта осуществления изобретения. Чертежи, описание и формула изобретения содержат многочисленные признаки в их комбинации. Исходя из практических соображений, специалист также имеет возможность рассмотрения отдельных признаков и объединения их в другие оправданные комбинации.
Показано на:
Фиг. - 1 схематический вид сбоку на крепление откоса с защитным устройством,
Фиг. - 2 схематический вид сверху на защитное устройство,
Фиг. - 3 схематический вид сбоку на защитное устройство,
Фиг. 4 - схематический вид сверху на защитное устройство с проволочным плетением,
Фиг. 5 - схематический вид сбоку на защитное устройство с проволочным плетением,
Фиг. 6 - схематический вид устройства для испытания на растяжение,
Фиг. 7 - диаграмма последовательности выполнения испытания на растяжение и испытания на растяжимость посредством устройства для испытания на растяжение,
Фиг. 8 - камера искусственной погоды для осуществления испытания облучением и атмосферными воздействиями,
Фиг. 9 - диаграмма последовательности выполнения способа изготовления защитного устройства с проволочным плетением,
Фиг.10 - схематический вид сверху на альтернативное защитное устройство и
Фиг. 11 - схематический вид сбоку на альтернативное защитное устройство.
Описание вариантов осуществления
Фиг. 1 показывает боковой разрез крепления откоса 32а и находящегося снизу грунта и/или горной породы. Крепление откоса 32а предусмотрено для предохранения склона от эрозии. Крепление откоса 32а предусмотрено для предохранения склона от оползней и/или вымываний материала склона. Крепление откоса 32а включает в себя защитное устройство 34а. Защитное устройство 34а выполнено в виде противоэрозионного защитного устройства. Защитное устройство 34а выполнено в виде геотекстиля. Защитное устройство 34а предусмотрено для плоскостного расстилания на подлежащей защите поверхности 10а склона. Защитное устройство 34а предусмотрено для плоскостного покрытия земной поверхности склона. Защитное устройство 34а выполнено в форме полотна, и может быть свернуто в рулон для транспортировки. Для покрытия защищаемой поверхности 10а полотна защитного устройства 34а могут быть раскатаны на поверхности 10а, по боковым краям отдельные полотна соединены друг с другом, и посредством натяжных тросов и анкерных креплений 42а, развернуты и закреплены на защищаемой поверхности 10а. Защитное устройство 34а образует мат для защиты от эрозии.
Крепление 32а откоса включает в себя по меньшей мере одно анкерное крепление 42а. Анкерное крепление 42а выполнено в виде грунтового и/или скального костыля. Анкерное крепление 42а предусмотрено для неподвижного крепления защитного устройства 34а на поверхности 10а склона. Анкерное крепление 42а для закрепления защитного устройства 34а размещено перпендикулярно или под наклоном в грунте и/или в скале склона, прежде всего, посредством бурения или заколачивания. Анкерное крепление 42а включает в себя по меньшей мере одну анкерную плиту 44а. Анкерная плита 44а может быть выполнена монолитным образом с анкерным креплением 42а, например в виде головки костыля, или может быть выполнена раздельной с анкерным креплением 42а, например в виде шипованной плиты. Анкерная плита 44а предусмотрена для передачи удерживающего усилия от анкерного крепления 42а, по меньшей мере, на защитное устройство 34а. Крепление 32а откоса имеет несколько анкерных креплений 42а, которые размещены на регулярных или нерегулярных расстояниях распределенными по общей площади защитного устройства 34а, причем величина расстояний зависит от свойств склона (топографических и геологических).
Защитное устройство 34а предусмотрено, по меньшей мере, для применения при новом озеленении и/или при повторном озеленении расположенной на склоне и, вследствие этого, находящейся под угрозой эрозии поверхности 10а.
Фиг. 2 показывает фрагмент вида сверху на защитное устройство 34а. Защитное устройство 34а, по меньшей мере, большей частью выполнено из множества химических волокон 12а. Химические волокна 12а соединены друг с другом с силовым замыканием и/или неразъемным образом. По меньшей мере, большая часть химических волокон 12а множества химических волокон 12а является, по меньшей мере, большей частью биоразлагаемой. Химические волокна 12а размещены беспорядочным образом друг относительно друга. Химические волокна 12а, по меньшей мере, частично выполнены в виде бесконечных волокон. Химические волокна 12а, по меньшей мере, частично выполнены в виде штапельных волокон с максимальной длиной 20 см. Химические волокна 12а простираются во всех трех направлениях в пространстве. Химические волокна 12а выполнены нитеобразными. Химические волокна 12а образуют мононити. Химические волокна 12а имеют поперечник от 0,15 мм до 0,4 мм. Химические волокна 12а являются гидрофобными.
Биоразлагаемое химическое волокно 12а и/или пробное волокно 28а (ср. также фиг.6 или 8) биоразлагаемого химического волокна 12а может быть биологически разложено по меньшей мере на 10% при испытании компостирования по истечении временного интервала 2 года. Биоразлагаемое химическое волокно 12а и/или пробное волокно 28а биоразлагаемого химического волокна 12а может быть биологически разложено или разрушено максимально на 10% при испытании компостирования по истечении временного интервала 0,5 года. Химические волокна 12а имеют, по меньшей мере, в хорошем состоянии среднюю прочность выше 70 МПа. Химические волокна 12а имеют, по меньшей мере, в хорошем состоянии среднюю растяжимость выше 500%. Химические волокна 12а могут быть термопластическим образом деформированы, по меньшей мере, в хорошем состоянии.
По меньшей мере, часть химических волокон 12а, по меньшей мере, частично выполнена из полилактидного полимера (PLA). По меньшей мере, часть химических волокон 12а, по меньшей мере, частично выполнена из биоразлагаемого полимера, отличного от полилактидного полимера. Например, химические волокна 12а, по меньшей мере, частично выполнены из полигидроксимасляной кислоты (PHBV), поликапролактона (PCL), полибутиленсукцината (PBS) и/или полибутилен адипат/терефталата (РВАТ). По меньшей мере, часть химических волокон 12а, по меньшей мере, частично выполнена из прядильной композиции по меньшей мере двух биоразлагаемых полимеров. По меньшей мере одна составная часть прядильной композиции выполнена в виде полилактидного полимера (PLA). Объемная доля полилактидного полимера (PLA) в выполненных из прядильной композиции химических волокон 12а составляет по меньшей мере 40%. Альтернативно или дополнительно, по меньшей мере, часть химических волокон 12а выполнена в виде вискозных волокон.
2
2
Фиг. 3 показывает вид сбоку на защитное устройство 34а. Защитное устройство 34а имеет существенное трехмерное структурирование 14а. Вид сбоку на фиг. 3 показывает защитное устройство 34а с произвольного направления обзора. Химические волокна 12а размещены друг относительно друга таким образом, что они образуют существенное трехмерное структурирование 14а. Защитное устройство 34а имеет протяженность перпендикулярно плоскости основной протяженности защитного устройства 34а по меньшей мере 1 см. Химические волокна 12а образуют подобную нетканому материалу структуру 16а. Нетканый материал 16а с неупорядоченной структурой выполнен в виде трехмерного нетканого материала 16а с неупорядоченной структурой. Нетканый материал 16а с неупорядоченной структурой выполнен в виде мононитевого нетканого материала 16а с неупорядоченной структурой. Химические волокна 12а придают защитному устройству 34а структуру мононитевого нетканого материала с неупорядоченной структурой. Нетканый материал 16а с неупорядоченной структурой, прежде всего структура мононитевого нетканого материала с неупорядоченной структурой, имеет множество полостей между отдельными химическими волокнами 12а (мононитями). Нетканый материал 16а с неупорядоченной структурой имеет коэффициент пористости более 90%. Нетканый материал 16а с неупорядоченной структурой имеет вес единицы поверхности менее 700 г/м, предпочтительно менее 500 г/м. Полости предусмотрены, по меньшей мере, для размещения семян растений. Нетканый материал 16а с неупорядоченной структурой выполнен таким образом, что химические волокна 12а нетканого материала 16а с неупорядоченной структурой образуют особо большую поверхность. Поверхность нетканого материала 16а с неупорядоченной структурой предусмотрена для благоприятствования образованию капель росы. Химические волокна 12а нетканого материала 16а с неупорядоченной структурой направлены беспорядочным образом. Химические волокна 12а нетканого материала 16а с неупорядоченной структурой распределены беспорядочным образом. Химические волокна 12а нетканого материала 16а с неупорядоченной структурой направлены нерегулярным образом. Химические волокна 12а нетканого материала 16а с неупорядоченной структурой распределены нерегулярным образом.
Необходимо отметить, прежде всего, что фиг. 2-5 являются схематическими и примерными представлениями, то есть, прежде всего, точные конфигурации химических волокон 12а в пределах нетканого материала 16а с неупорядоченной структурой или закономерности в показанных конфигурациях химических волокон 12а обоснованы сугубо графическими причинами, и не обязательно соответствуют реальным конфигурациям химических волокон 12а в нетканом материале 16а с неупорядоченной структурой.
Фиг. 4 показывает фрагмент вида сверху на защитное устройство 34а с введенным в нетканый материал 16а с неупорядоченной структурой из химических волокон 12а проволочным плетением 22а. Защитное устройство 34а имеет проволочное плетение 22а.
2
2
2
Проволочное плетение 22а выполнено в виде сетчатого проволочного плетения. Проволочное плетение 22а выполнено из сплетенных друг с другом продольных элементов в форме спиральных нитей 24а. Продольные элементы 24а выполнены из проволоки 26а. В данном случае проволока 26а имеет поперечник 2 мм. Также предполагается возможным, что продольный элемент 24а выполнен в виде пучка проволок, проволочной пряди, проволочного каната и тому подобного. Кроме того, предполагается возможным, что проволока 26а имеет другой диаметр, такой как, например, менее 1 мм или примерно 1 мм или примерно 2 мм или примерно 4 мм или примерно 5 мм или примерно 6 мм или еще больший диаметр. Проволока 26а, по меньшей мере, частично выполнена из высокопрочной стали. Проволока 26а имеет прочность на растяжение по меньшей мере 500 Н/мм. В данном случае проволока 26а имеет прочность на растяжение по меньшей мере 1770 Н/мм. Само собой разумеется, как указано выше, однако, также являются возможными и другие пределы прочности, прежде всего, также пределы прочности более 2200 Н/мм. Прежде всего, предполагается возможным, что проволока 26а изготовлена из высокопрочной стали. Проволочное плетение имеет полную прочность на растяжение по меньшей мере 53 кН/м.
Продольные элементы 24а имеют антикоррозионное покрытие. Антикоррозионное покрытие выполнено в виде покрытие Zn/Al. Проволока 26а с антикоррозионным покрытием образует проволоку класса А. Продольные элементы 24а имеют форму уплощенной спирали. Продольные элементы 24а имеют направление 46а продольной протяженности. Продольные элементы 24а сцеплены друг с другом в направлении, перпендикулярном направлению 46а продольной протяженности. Сцепленные друг с другом и/или сплетенные друг с другом продольные элементы 24а скручены друг в друга. Сплетенные друг с другом продольные элементы 24а проволочного плетения 22а образуют ромбоидные ячейки 50а. Ромбоидные ячейки 50а проволочного плетения 22а имеют размеры 101 мм × 175 мм. Само собой разумеется, также предполагаются возможными ячейки 50а с большими или меньшими размерами. Проволочное плетение 22а может быть свернуто в рулон в направлении, перпендикулярном направлению 46а продольной протяженности.
Проволочное плетение 22а окружено химическими волокнами 12а. Проволочное плетение 22а оплетено химическими волокнами 12а. Проволочное плетение 22а охвачено химическими волокнами 12а. Проволочное плетение 22а введено в нетканый материал 16а с неупорядоченной структурой. Химические волокна 12а размещены ниже и выше проволочного плетения 22а. Нетканый материал 16а с неупорядоченной структурой уложен вокруг проволочного плетения 22а. Проволочное плетение 22а не может быть изъято без разрушений из нетканого материала 16а с неупорядоченной структурой. По меньшей мере, часть химических волокон 12а соединена с проволочным плетением 22а неразъемным образом. Для неразъемного соединения химических волокон 12а с проволочным плетением 22а химические волокна 12а могут быть, по меньшей мере, частично расплавлены и/или напрессованы на проволочное плетение 22а.
Фиг. 5 показывает вид сбоку на защитное устройство 34а с проволочным плетением 22а. Вид сбоку на фиг. 5 показывает защитное устройство 34а с направления обзора, параллельного направлению 46а продольной протяженности продольного элемента 24а проволочного плетения 22а защитного устройства 34а. Проволочное плетение 22а имеет трехмерную, подобную матрасу структуру 48а. Подобная матрасу структура 48а придает проволочному плетению 22а способность к упругой деформации в направлении, перпендикулярном плоскости основной протяженности проволочного плетения 22а. Протяженность проволочного плетения 22а в направлении, перпендикулярном плоскости основной протяженности проволочного плетения 22а составляет по меньшей мере 70%, предпочтительно по меньшей мере 90%, протяженности нетканого материала 16а с неупорядоченной структурой в направлении, перпендикулярном плоскости основной протяженности проволочного плетения 22а. Протяженность проволочного плетения 22а в направлении, перпендикулярном плоскости основной протяженности проволочного плетения 22а составляет по меньшей мере четырехкратный, предпочтительно по меньшей мере шестикратный, поперечник проволоки 26а проволочного плетения 22а.
Фиг. 6 показывает схематический вид устройства 52а для испытания на растяжение. Устройство 52а для испытания на растяжение предусмотрено для осуществления испытания на растяжение. В то же время устройство 52а для испытания на растяжение служит в качестве устройства для испытания на растяжимость. Устройство для испытания на растяжимость предусмотрено для осуществления испытания на растяжимость. Устройство 52а для испытания на растяжение имеет по меньшей мере две пары зажимных колодок 54а. Зажимные колодки 54а могут быть закрыты и/или открыты пневматическим образом. Зажимные колодки 54а предусмотрены для защемления и/или зажатия пробного волокна 28а. Зажимные колодки 54а закреплены в удерживающих элементах 56а, 58а устройства 52а для испытания на растяжение. По меньшей мере, верхний удерживающий элемент 56а закреплен с возможностью вертикального перемещения вдоль колонны 60а устройства 52а для испытания на растяжение.
Пробное волокно 28а выполнено идентичным химическому волокну 12а защитного устройства 34а. Пробные волокна 28а имеют, по меньшей мере, по существу идентичный поперечник с химическими волокнами 12а. Пробные волокна 28а имеют, по меньшей мере, по существу идентичный состав материала с химическими волокнами 12а. Пробное волокно 28а является, по меньшей мере, по существу прямым.
Для осуществления испытания на растяжение зажимные колодки 54а имеют возможность перемещения друг от друга с приводом от двигателя. При этом перемещение зажимных колодок 54а происходит линейно в направлении, которое простирается, по меньшей мере, по существу параллельно продольному направлению зажатого пробного волокна 28а. Устройство 52а для испытания на растяжение имеет по меньшей мере один датчик 62а усилия. Датчик 62а усилия предусмотрен для измерения прочности пробного волокна 28а. Датчик 62а усилия предусмотрен для измерения действующего на пробное волокно 28а растягивающего усилия. Устройство 52а для испытания на растяжение имеет по меньшей мере один датчик 64а расстояния. Датчик 64а расстояния предусмотрен для измерения максимальной величины растяжения 28а до момента разрыва пробного волокна 28а. Датчик 64а расстояния предусмотрен для измерения растяжимости пробного волокна 28а во взаимодействии с датчиком 62а усилия. Датчик 64а расстояния выполнен, прежде всего, в виде оптического датчика расстояния, например камеры. Альтернативно, датчик 64а расстояния может быть выполнен, например, в виде измерительного устройства для шпинделя или для шагового двигателя, которое обнаруживает величину пройденного шпинделем или шаговым двигателем перемещения.
Фиг. 7 показывает диаграмму последовательности выполнения испытания на растяжение и испытания на растяжимость, прежде всего, способа измерения прочности и/или растяжимости пробного волокна 28а. По меньшей мере на одном шаге 66а выполнения способа вновь производят пробное волокно 28а или изымают его из вновь произведенного защитного устройства 34а. По меньшей мере на одном другом шаге 68а выполнения способа поперечник пробного волокна 28а обнаруживают посредством измерения. По меньшей мере на одном другом шаге 70а выполнения способа пробное волокно 28а зажимают в зажимных колодках 54а устройства 52а для испытания на растяжение. По меньшей мере на одном другом шаге 72а выполнения способа зажимные колодки 54а контролируемым образом, прежде всего, со скоростью 20 мм/мин, перемещают друг от друга, вследствие чего, пробное волокно 28а получает растяжение и подвергается воздействию растягивающей нагрузки. Во время растягивания пробного волокна 28а регистрируют и записывают возникающие в пробном волокне 28а растягивающие усилия посредством датчика 62а усилия. По меньшей мере на одном другом шаге 74а выполнения способа останавливают перемещение друг от друга зажимных колодок 54а. Перемещение друг от друга зажимных колодок 54а останавливают сразу по обнаружении разрыва пробного волокна 28а, например, посредством датчика 62а усилия, как резкое уменьшение измеряемого растягивающего усилия. По меньшей мере на одном другом шаге 76а выполнения способа посредством датчика 64а расстояния измеряют пройденную зажимными колодками 54а дистанцию до момента разрыва пробного волокна 28а. Посредством сравнения с начальным расстоянием между зажимными колодками 54а рассчитывают растяжимость пробного волокна 28а. По меньшей мере на одном другом шаге 78а выполнения способа посредством датчика 62а усилия обнаруживают прочность пробного волокна 28а по максимальному измеренному растягивающему усилию перед разрывом пробного волокна 28а.
При испытании на растяжение пробное волокно 28а имеет прочность выше 70 МПа, предпочтительно выше 80 МПа. При испытании на растяжимость пробное волокно 28а имеет растяжимость выше 500%, предпочтительно выше 600%. Нетканый материал 16а с неупорядоченной структурой выполнен из химических волокон 12а, которые являются идентичными, по меньшей мере, по существу пробному волокну 28а и таким образом имеют те же прочность и растяжимость в не подвергнутом атмосферному воздействию состоянии.
Фиг. 8 показывает камеру 30а искусственной погоды. Камера 30а искусственной погоды предусмотрена для осуществления испытания облучением и атмосферными воздействиями. Камера 30а искусственной погоды имеет, по меньшей мере одно удерживающее устройство 86а, которое предусмотрено для удержания, прежде всего, зажатия по меньшей мере одного пробного волокна 28а и/или по меньшей мере одного пробного пучка 82а волокон. Камера 30а искусственной погоды имеет по меньшей мере один облучающий узел 80а. Облучающий узел 80а предусмотрен для облучения ультрафиолетовым излучением размещенного в камере 30а искусственной погоды, предпочтительно, зажатого в удерживающем устройстве 86а пробного волокна 28а или пробного пучка 82а волокон. Ультрафиолетовое излучение имеет спектр, который походит на ультрафиолетовую составляющую дневного освещения. Облучающий узел 80а включает в себя по меньшей мере один ксеноновый светильник. Камера 30а искусственной погоды имеет по меньшей мере один распылительный узел 84а. Распылительный узел 84а предусмотрен для циклического орошения распыляемой водой размещенного в камере искусственной погоды 30а, предпочтительно зажатого в удерживающем устройстве 86а пробного волокна 28а или пробного пучка 82а волокон. Распыляемая вода, прежде всего в зависимости от разновидности воздействия атмосферных условий, является деионизованной водой, похожей на дождевую воду пресной водой или похожей на морскую воду соленой водой. Кроме того, камера 30а искусственной погоды имеет датчик 88а температуры для обнаружения температуры камеры искусственной погоды и/или стандартной температуры черной поверхности пробного волокна 28а и/или пробного пучка 82а волокон. Кроме того, камера 30а искусственной погоды имеет датчик 90а влажности для обнаружения относительной влажности в пределах камеры 30а искусственной погоды. Камера 30а искусственной погоды имеет управляющий и/или регулирующий узел (не показан), который предусмотрен, по меньшей мере, для управления распылительным узлом 84а и облучающим узлом 80а и/или для их регулирования, а также для задания, по меньшей мере, температуры камеры искусственной погоды и относительной влажности воздуха в камере 30а искусственной погоды. Камера 30а искусственной погоды предусмотрена для осуществления испытания облучением и атмосферными воздействиями соответственно предписаниям для цикла 1 способа А из стандарта DIN EN ISO 4892-2:2013-06.
Пробное волокно 28а и/или пробный пучок волокон 82а имеет после прохождения 500-часового испытания облучением и атмосферными воздействиями в камере искусственной погоды 30а, в рамках которого пробное волокно 28а и/или пробный пучок 82а волокон, по меньшей мере, циклически подвергают воздействию по меньшей мере одного облучения ультрафиолетовым излучением и воздействию по меньшей мере одних атмосферных условий посредством распыляемой воды, при испытании на растяжение с помощью устройства 52а для испытания на растяжение имеет остаточную прочность по меньшей мере 66% начальной прочности пробного волокна 28а и/или пробного пучка 82а волокон в не подвергнутом атмосферному воздействию состоянии. Пробное волокно 28а и/или пробный пучок волокон 82а имеет после прохождения 500-часового испытания облучением и атмосферными воздействиями в камере искусственной погоды 30а, в рамках которого пробное волокно 28а и/или пробный пучок 82а волокон, по меньшей мере, циклически подвергают воздействию по меньшей мере одного облучения ультрафиолетовым излучением и воздействию по меньшей мере одних атмосферных условий посредством воды, при испытание на растяжимость имеет остаточную растяжимость по меньшей мере 50% начальной растяжимости пробного волокна 28а и/или пробного пучка 82а волокон в не подвергнутом атмосферному воздействию состоянии. Нетканый материал 16а с неупорядоченной структурой выполнен из химических волокон 12а, которые являются идентичными, по меньшей мере, по существу пробному волокну 28а и/или пробному пучку 82а волокон и, тем самым, имеют те же прочность и растяжимость в не подвергнутом атмосферному воздействию состоянии.
Фиг. 9 показывает диаграмму последовательности выполнения способа изготовления защитного устройства 34а с проволочным плетением 22а. По меньшей мере на одном шаге выполнения способа 38а биоразлагаемые химические волокна 12а производят посредством экструзии, на последующем шаге выполнения способа 40а беспорядочно ориентированные биоразлагаемые химические волокна 12а слоистым образом размещают выше и ниже проволочного плетения 22а таким образом, что проволочное плетение 22а на следующем за шагом 36а структурирования шаге 40а выполнения способа оказывается оплетенным химическими волокнами 12а. На шаге 36а структурирования исходно выполненные раздельными друг от друга, по меньшей мере, большей частью биоразлагаемые химические волокна 12а соединяют с силовым замыканием и/или неразъемным образом друг с другом таким образом, что, по меньшей мере, большая часть биоразлагаемых химических волокон 12а образует имеющую форму мата, прежде всего подобную матам для защиты от эрозии, структуру с по существу трехмерным структурированием 14а.
На фиг. 10 и 11 показан другой вариант осуществления изобретения. Последующие описания и чертежи ограничиваются по существу различиями между вариантами осуществления, причем относительно одинаково обозначенных конструктивных элементов, прежде всего, относительно конструктивных элементов с одинаковыми ссылочными обозначениями, в принципе, может быть рекомендовано также обращение к чертежам и/или описанию других вариантов осуществления, прежде всего, на фиг. 1-9. Для различения вариантов осуществления ссылочные обозначения примера воплощения на фиг. 1-9 сопровождены буквой "а". В варианте осуществления на фиг. 10 и 11 буква "а" заменена буквой "b".
Фиг. 10 показывает вид сверху на альтернативное защитное устройство 34b, а фиг. 11 показывает вид сбоку на альтернативное защитное устройство 34b. Вид сбоку на фиг. 11 показывает защитное устройство 34b с направления обзора, перпендикулярного направлению продольной протяженности 46b продольного элемента 24b проволочного плетения 22b защитного устройства 34b. Защитное устройство 34b, большей частью, выполнено из множества соединенных друг с другом с силовым замыканием и/или неразъемным образом химических волокон 12b. Химические волокна 12b выполнены как восстановленные волокна. Химические волокна 12b выполнены как вискозные волокна. Химические волокна 12b размещены таким образом, что они образуют по существу трехмерное структурирование 14b. Химические волокна 12b образуют подобную нетканому материалу структуру 18b. Подобная нетканому материалу структура 18b является по существу свободной от полостей. Подобная нетканому материалу структура 18b является непрозрачной, но водопроницаемой. Подобная нетканому материалу структура 18b производит фильтрующий эффект для жидкостей. Подобная нетканому материалу структура 18b образует трехмерно структурированную, замкнутую плоскость 20b внешней поверхности. Подобная нетканому материалу структура 18b имеет форму подобно картонной коробке для яиц. Трехмерно структурированная плоскость 20b внешней поверхности предусмотрена для увеличения трения скольжения с основанием. Углубления в подобной нетканому материалу структуре 18b предусмотрены для размещения в них семян растений.
ССЫЛОЧНЫЕ ОБОЗНАЧЕНИЯ
10 - Поверхность
12 - Химическое волокно
14 - Трехмерное структурирование
16 - Нетканый материал с неупорядоченной структурой
18 - Подобная нетканому материалу структура
20 - Плоскость внешней поверхности
22 - Проволочное плетение
24 - Продольный элемент
26 - Проволока
28 - Пробное волокно
30 - Камера искусственной погоды
32 - Крепление откоса
34 - Защитное устройство
36 - Шаг структурирования
38 - Шаг выполнения способа
40 - Шаг выполнения способа
42 - Анкерное крепление
44 - Анкерная плита
46 - Направление продольной протяженности
48 - Подобная матрасу структура
50 - Ячейка
52 - Устройство для испытания на растяжение
54 - Зажимные колодки
56 - Удерживающий элемент
58 - Удерживающий элемент
60 - Колонна
62 - Датчик усилия
64 - Датчик расстояния
66 - Шаг выполнения способа
68 - Шаг выполнения способа
70 - Шаг выполнения способа
72 - Шаг выполнения способа
74 - Шаг выполнения способа
76 - Шаг выполнения способа
78 - Шаг выполнения способа
80 - Облучающий узел
82 - Пробный пучок волокон
84 - Распылительный узел
86 - Удерживающее устройство
88 - Датчик температуры
90 - Датчик влажности